【手続補正書】
【提出日】平成17年10月6日(2005.10.6)
【手続補正１】
【補正対象書類名】明細書
【補正対象項目名】特許請求の範囲
【補正方法】変更
【補正の内容】
【特許請求の範囲】
【請求項１】  （ａ）脂肪族又は脂環式ジイソシアネートと、ポリエステルグリコール、ポリカプロラクトングリコール、ポリエーテルグリコール、ポリカーボネートグリコールおよびそれらの混合物から成る群から選択される重量平均分子量約４００〜約２０００の少なくとも一種のＯＨ含有中間体とを反応させることにより製造されるプレポリマーと、
（ｂ）２，４−ジアミノ−３，５−ジエチル−トルエン、２，６−ジアミノ−３，５−ジエチル−トルエンおよびそれらの混合物から成る群から選択される少なくとも一種の第１の芳香族ジアミン硬化剤との反応生成物を含む透明高硬度耐衝撃性非エラストマーポリウレタン材料。
【請求項２】  ポリウレタン材料が準プレポリマー法により製造される、請求項１に記載のポリウレタン材料。
【請求項３】  ポリウレタン材料が正規プレポリマー法により製造される、請求項１に記載のポリウレタン材料。
【請求項４】  前記ジイソシアネートは前記少なくとも一種のＯＨ含有中間体と約２．５〜４．０ＮＣＯ／１．０ＯＨの当量比で反応させられることにより製造される、請求項３に記載のポリウレタン材料。
【請求項５】  前記ジアミン硬化剤は前記プレポリマーと約０．８５〜１．０２ＮＨ2／１．０ＮＣＯの当量比で反応させられる、請求項４に記載のポリウレタン材料。
【請求項６】  ポリウレタン材料が前記プレポリマーと、前記少なくとも一種の第１の芳香族ジアミン硬化剤と、式
【化１】
2002524591.tif 000001
（式中、Ｒ1およびＲ2はそれぞれ独立して、メチル、エチル、プロピルおよびイソプロピル基から成る群から選択され、Ｒ3は、水素および塩素から成る群から選択される）
の化合物から成る群から選択される少なくとも一種の第２のジアミン硬化剤との反応生成物である、請求項１に記載のポリウレタン材料。
【請求項７】  前記脂環式ジイソシアネートが４，４’−メチレンビス（シクロヘキシルイソシアネート）、３−イソシアナト−メチル−３，５，５−トリメチルシクロヘキシルイソシアネート、メタ−テトラメチルキシレンジイソシアネートおよびそれらの混合物から成る群から選択される、請求項１に記載のポリウレタン材料。
【請求項８】  ポリウレタン材料が２６４ｐｓｉ（１．８２×１０3ｋＰａ）で２１０°Ｆ（９８．８℃）〜３２５°Ｆ（１６２．７℃）の範囲の熱変形温度を有する、請求項１に記載のポリウレタン材料。
【請求項９】  ポリウレタン材料が２６４ｐｓｉ（１．８２×１０3ｋＰａ）で少なくとも２５０°Ｆ（１２１．１℃）の熱変形温度を有する、請求項１に記載のポリウレタン材料。
【請求項１０】  ポリウレタン材料が２６４ｐｓｉ（１．８２×１０3ｋＰａ）で少なくとも３００°Ｆ（１４８．８℃）の熱変形温度を有する、請求項１に記載のポリウレタン材料。
【請求項１１】  ポリウレタン材料が光学的に透明であり、少なくとも約８０％の視感透過率及び０．０８インチ（２ｍｍ）〜０．２５インチ（６．４ｍｍ）厚さを有する、請求項１に記載のポリウレタン材料。
【請求項１２】  ポリウレタン材料の０．２５インチ（６．４ｍｍ）厚さのシートが少なくとも１１００フィート／秒（３３５ｍ／秒）のＶ−５０  ０．２２口径ＦＳＰ等級を有する、請求項１に記載のポリウレタン材料。
【請求項１３】  約０．９０〜１．０ＮＨ2／１．０ＮＣＯの当量比で前記ジアミン硬化剤を前記プレポリマーと反応させる、請求項４に記載のポリウレタン材料。
【請求項１４】  前記ＯＨ含有中間体の重量平均分子量が約４００〜約１０００である、請求項１に記載のポリウレタン材料。
【請求項１５】  前記ＯＨ含有中間体が（ａ）アジピン酸と、１，４−ブタンジオール、１，６−ヘキサンジオール、ネオペンチルグリコールおよび１，１０−デカンジオールから成る群から選択される一種以上のジオールとのエステル化生成物、（ｂ）Ｅ−カプロラクトンと、１，４−ブタンジオール、１，６−ヘキサンジオール、ネオペンチルグリコールおよび１，１０−デカンジオールから成る群から選択される一種以上のジオールとの反応生成物、（ｃ）ポリテトラメチレングリコール、（ｄ）脂肪族ポリカーボネートグリコールおよび（ｅ）こうしたＯＨ含有中間体の混合物から成る群から選択される、請求項１に記載のポリウレタン材料。
【請求項１６】  前記脂環式ジイソシアネートが４，４’−メチレンビス（シクロヘキシルイソシアネート）のトランストランス異性体少なくとも２０％を含む４，４’−メチレンビス（シクロヘキシルイソシアネート）の異性体混合物である、請求項１に記載のポリウレタン材料。
【請求項１７】  前記プレポリマーがＵＶ安定剤をさらに含む、請求項１に記載のポリウレタン材料。
【請求項１８】  前記ＵＶ安定剤がベンゾトリアゾール、ヒンダードアミン光安定剤およびそれらの混合物から成る群から選択される、請求項１７に記載のポリウレタン材料。
【請求項１９】  前記プレポリマーが酸化防止剤をさらに含む、請求項１に記載のポリウレタン材料。
【請求項２０】  前記酸化防止剤が多官能性ヒンダードフェノールである、請求項１９に記載のポリウレタン材料。
【請求項２１】  ポリウレタン材料がイソプロパノールを用いて測定した時に７０００ポンド／平方インチ（４８．３×１０3ｋＰａ）より大きい耐応力クレージング性を有する、請求項１に記載のポリウレタン材料。
【請求項２２】  前記プレポリマーが反応物の当量に対して１％の架橋を生じさせるために十分な量のトリオールをさらに含む、請求項１に記載のポリウレタン材料。
【請求項２３】  前記トリオールがトリメチロールエタン、トリメチロールプロパンおよびそれらの混合物から成る群から選択される、請求項１８に記載のポリウレタン材料。
【請求項２４】  請求項１に記載のポリウレタン材料から作成されたアイウエアレンズ。
【請求項２５】  前記レンズが日除けレンズ、眼科用レンズおよび保護レンズから成る群から選択される、請求項２４に記載のアイウエアレンズ。
【請求項２６】  前記ジアミン硬化剤は色安定化されている、請求項１に記載のポリウレタン材料。
【請求項２７】  （Ａ）４，４’−メチレンビス（シクロヘキシルイソシアネート）、３−イソシアナト−メチル−３，５，５−トリメチルシクロヘキシルイソシアネート、メタ−テトラメチルキシレンジイソシアネートおよびそれらの混合物から成る群から選択されるジイソシアネートと、（ａ）アジピン酸と、１，４−ブタンジオール、１，６−ヘキサンジオール、ネオペンチルグリコールおよび１，１０−デカンジオールから成る群から選択される一種以上のジオールとのエステル化生成物、（ｂ）Ｅ−カプロラクトンと、１，４−ブタンジオール、１，６−ヘキサンジオール、ネオペンチルグリコールおよび１，１０−デカンジオールから成る群から選択される一種以上のジオールとの反応生成物、（ｃ）ポリテトラメチレングリコール、（ｄ）脂肪族ポリカーボネートグリコールおよび（ｅ）こうしたＯＨ含有中間体の混合物から成る群から選択される重量平均分子量約４００〜約２０００の少なくとも一種のＯＨ含有中間体とを反応させることにより製造されるプレポリマーと、
（Ｂ）２，４−ジアミノ−３，５−ジエチル−トルエン、２，６−ジアミノ−３，５−ジエチル−トルエンおよびそれらの混合物から成る群から選択される少なくとも一種の第１のジアミン硬化剤との反応生成物を含み、
２６４ｐｓｉ（１．８２×１０3ｋＰａ）で少なくとも３００°Ｆ（１４８．８℃）の熱変形温度を有する透明高硬度耐衝撃性非エラストマーポリウレタン材料。
【請求項２８】  ポリウレタン材料が準プレポリマー法により製造される、請求項２７に記載のポリウレタン材料。
【請求項２９】  ポリウレタン材料が正規プレポリマー法により製造される、請求項２７に記載のポリウレタン材料。
【請求項３０】  前記ジイソシアネートは前記少なくとも一種のＯＨ含有中間体と約２．５〜４．０ＮＣＯ／１．０ＯＨの当量比で反応させられることにより製造される、請求項２９に記載のポリウレタン材料。
【請求項３１】  前記ジアミン硬化剤は前記プレポリマーと約０．８５〜１．０２ＮＨ2／１．０ＮＣＯの当量比で反応させられる、請求項３０に記載のポリウレタン材料。
【請求項３２】  請求項２７に記載のポリウレタン材料から作成されたアイウエアレンズ。
【請求項３３】  前記レンズが日除けレンズ、眼科用レンズおよび保護レンズから成る群から選択される、請求項３２に記載のアイウエアレンズ。
【請求項３４】  前記ジアミン硬化剤は色安定化されている、請求項２７に記載のポリウレタン材料。
【請求項３５】  ポリウレタン材料が光学的に透明であり、少なくとも約８０％の視感透過率及び０．０８インチ（２ｍｍ）〜０．２５インチ（６．４ｍｍ）厚さを有する、請求項２７に記載のポリウレタン材料。
【請求項３６】  ポリウレタン材料の０．２５インチ厚さのシートが少なくとも１１００フィート／秒（３３５ｍ／秒）のＶ−５０  ０．２２口径ＦＳＰ等級を有する、請求項２７に記載のポリウレタン材料。
【請求項３７】  前記ＯＨ含有中間体の重量平均分子量が約４００〜約１０００である、請求項２７に記載のポリウレタン材料。
【請求項３８】  前記ジイソシアネートが４，４’−メチレンビス（シクロヘキシルイソシアネート）のトランストランス異性体少なくとも２０％を含む４，４’−メチレンビス（シクロヘキシルイソシアネート）の異性体混合物である、請求項２７に記載のポリウレタン材料。
【請求項３９】  前記プレポリマーがＵＶ安定剤をさらに含む、請求項２７に記載のポリウレタン材料。
【請求項４０】  前記ＵＶ安定剤がベンゾトリアゾール、ヒンダードアミン光安定剤およびそれらの混合物から成る群から選択される、請求項３５に記載のポリウレタン材料。
【請求項４１】  前記プレポリマーが酸化防止剤をさらに含む、請求項２７に記載のポリウレタン材料。
【請求項４２】  前記酸化防止剤が多官能性ヒンダードフェノールである、請求項４１に記載のポリウレタン材料。
【請求項４３】  ポリウレタン材料がイソプロパノールを用いて測定した時に７０００ポンド／平方インチ（４８．３×１０3ｋＰａ）より大きい耐応力クレージング性を有する、請求項２７に記載のポリウレタン材料。
【請求項４４】  前記プレポリマーが反応物の当量に対して１％の架橋を生じさせるために十分な量のトリオールをさらに含む、請求項２７に記載のポリウレタン材料。
【請求項４５】  前記トリオールがトリメチロールエタン、トリメチロールプロパンおよびそれらの混合物から成る群から選択される、請求項４４に記載のポリウレタン材料。
【請求項４６】  ポリウレタン材料が光学的に透明であり、少なくとも９５％の視感透過率及び０．０８インチ（２ｍｍ）〜０．２５インチ（６．４ｍｍ）厚さを有する、請求項１に記載のポリウレタン材料。
【請求項４７】  ポリウレタン材料が光学的に透明であり、約３％以下のヘーズ及び０．０８インチ（２ｍｍ）〜０．２５インチ（６．４ｍｍ）厚さを有する、請求項１に記載のポリウレタン材料。
【請求項４８】  ポリウレタン材料が少なくとも７７のショアＤ高度を有する、請求項１に記載のポリウレタン材料。
【請求項４９】  ポリウレタン材料が少なくとも７９のショアＤ高度を有する、請求項１に記載のポリウレタン材料。
【請求項５０】  ポリウレタン材料が光学的に透明であり、少なくとも９５％の視感透過率及び０．０８インチ（２ｍｍ）〜０．２５インチ（６．４ｍｍ）厚さを有する、請求項２７に記載のポリウレタン材料。
【請求項５１】  ポリウレタン材料が光学的に透明であり、約３％以下のヘーズ及び０．０８インチ（２ｍｍ）〜０．２５インチ（６．４ｍｍ）厚さを有する、請求項２７に記載のポリウレタン材料。
【請求項５２】  ポリウレタン材料が少なくとも７７のショアＤ高度を有する、請求項２７に記載のポリウレタン材料。
【請求項５３】  ポリウレタン材料が少なくとも７９のショアＤ高度を有する、請求項２７に記載のポリウレタン材料。